Образец для испытаний сотового заполнителя
SAMPLE FOR HONEYCOMB FILLER TEST

Изобретение относится к исследованию прочностных свойств материалов и может применяться при аттестации сотовых структур при изготовлении трехслойных конструкций кораблестроения, авиастроения и космической техники.
Известен образец для испытаний, описанный в авторском свидетельстве SU 1035456 А, кл. G01N 3/00, опубл. 15.08.1983. Образец для испытаний образован склеиванием двух пластин сотового заполнителя, размеры которых вдвое больше стандартных, с жесткими обшивками в пятислойную конструкцию с выступающими за края сотового заполнителя концами среднего жесткого слоя, разрезанного по линии, перпендикулярной приложению нагрузке и разделяющей пластину сотового заполнителя на две равные части.
Недостатком при использовании данного образца является большой расход материала.
Наиболее близким к изобретению является образец, описанный в п. 3.2.2 ОСТ 101188-92 - прототип. По данному техническому решению образец выполнен из двух одинаковых блоков сотового заполнителя, приклеенных к их торцевыми поверхностям обшивочных элементов и установленных между боковыми и центральной металлическими пластинами, через которые передается нагружение при испытаниях.
Недостатком при использовании данного образца является низкая надежность испытаний за счет разрушения в зоне соединения обшивочных элементов с металлическими пластинами, что приводит к необходимости изготовления большого количества образцов и большому расходу материала при испытаниях.
Технический результат, достигаемый в заявленном изобретении, заключается в увеличении надежности испытаний и снижении расхода материалов.
Указанный технический результат достигается тем, что образец для испытаний сотового заполнителя на определение предела прочности и модуля упругости при сдвиге, включающий два одинаковых блока сотового заполнителя с приклеенными к их торцевым поверхностям обшивочными элементами, установленных между боковыми и центральной металлическими пластинами, через которые передается нагружение при испытаниях, отличающийся тем, что центральная и боковые пластины со стороны, противоположной приложению нагрузки при испытаниях, содержат выступы за пределы блока сотового заполнителя с образованием ступеньки высотой, превышающей толщину обшивочного элемента, и с плотным прилеганием ступеньки к торцу обшивочного элемента.
Выступы за пределы блока сотового заполнителя в центральной и боковой пластинах со стороны, противоположной приложению нагрузки, с образованием ступеньки высотой, превышающей толщину обшивочного элемента и с плотным прилеганием ступеньки к торцу обшивочного элемента, разгружают клеевое соединение в зоне контакта обшивочного элемента с металлической пластиной, что повышает надежность испытания и снижает расход материалов.
На фиг. 1 показан в разрезе образец для испытаний.
На фиг. 2 представлен выносной элемент А разреза образца.
Образец содержит два блока испытуемого сотового заполнителя 1 с приклеенными к ним по торцевым поверхностям обшивочными элементами 2, установленные между центральной 3 и боковыми 4 пластинами, содержащими выступ 5 с образованием ступеньки 6 с плотным прилеганием ее к торцу обшивочного элемента 2. При нагружении образца силой F обшивочный элемент 2 за счет плотного упора в ступеньку 6 металлических пластин 3 и 4 разгружает клеевое соединение между обшивочным элементами 2 и металлическими пластинами 3 и 4, что повышает надежность испытания сотового заполнителя и снижает расход материалов.
Пример
Испытуемый сотовый заполнитель 1 высотой 20 мм ячейкой 1,8 мм, изготовленный из алюминиевой фольги толщиной 60 мкм с приклеенными клеем ВК-36 обшивочными элементами 2 из углепластика толщиной 1,5 мм, устанавливался на клей ВК-9 между центральной 3 и боковыми 4 пластинами, содержащими выступ 5 с образованием ступеньки 6 высотой 2,5 мм с плотным прилеганием к ней торца обшивочного элемента 2.
Было изготовлено 10 образцов. При испытаниях каждого было зафиксировано разрушение по сотовому заполнителю.
Таким образом, предлагаемое изобретение позволяет увеличить надежность испытаний и снизить расходы материала при аттестации сотового заполнителя.